(57)【要約】【課題】  紫外光について所望の発光強度が得られ、従って紫外光から可視光にわたる波長域において所望の強度分布を有する連続スペクトル光が得られる外部電極型蛍光ランプの提供。【解決手段】  外部電極型蛍光ランプは、少なくとも紫外域から可視域にわたる波長域の連続スペクトル光を放射する蛍光体膜が設けられてなるものであって、前記蛍光体膜が、波長域λ0 （ａ）の光で励起されて波長域λ1 （ａ）の光を放射する第１の蛍光体層と、波長域λ1 （ａ）の少なくとも一部を含む波長域λ0 （ｂ）の光で励起されて波長域λ1 （ｂ）の光を放射する第２の蛍光体層とを含み、前記蛍光体膜において、前記第１の蛍光体層および前記第２の蛍光体層が、当該第２の蛍光体層から放射される蛍光が前記第１の蛍光体層を通過して外部に出射される状態に積層されていることを特徴とする。【選択図】  図１
2012174624.tif 000002
【特許請求の範囲】
【請求項１】
少なくとも紫外域から可視域にわたる波長域の連続スペクトル光を放射する蛍光体膜が設けられてなる外部電極型蛍光ランプであって、
前記蛍光体膜が、波長域λ0 （ａ）の光で励起されて波長域λ1 （ａ）の光を放射する第１の蛍光体層と、波長域λ1 （ａ）の少なくとも一部を含む波長域λ0 （ｂ）の光で励起されて波長域λ1 （ｂ）の光を放射する第２の蛍光体層とを含み、
前記蛍光体膜において、前記第１の蛍光体層および前記第２の蛍光体層が、当該第２の蛍光体層から放射される蛍光が前記第１の蛍光体層を通過して外部に出射される状態に積層されていることを特徴とする外部電極型蛍光ランプ。
【請求項２】
少なくとも紫外域から可視域にわたる波長域の連続スペクトル光を放射する蛍光体膜が設けられてなる外部電極型蛍光ランプであって、
前記蛍光体膜が、波長域λ0 （ａ）の光で励起されて波長域λ1 （ａ）の光を放射する第１の蛍光体層と、波長域λ1 （ａ）の少なくとも一部を含む波長域λ0 （ｂ）の光で励起されて波長域λ1 （ｂ）の光を放射する第２の蛍光体層と、波長域λ1 （ｂ）の少なくとも一部を含む波長域λ0 （ｃ）の光で励起されて波長域λ1 （ｃ）の光を放射する第３の蛍光体層とを含み、
前記蛍光体膜において、前記第１の蛍光体層、前記第２の蛍光体層および前記第３の蛍光体層が、当該第３の蛍光体層から放射される蛍光が前記第２の蛍光体層を通過して外部に出射されると共に、当該第２の蛍光体層から放射される蛍光が前記第１の蛍光体層を通過して外部に出射される状態に積層されていることを特徴とする外部電極型蛍光ランプ。
【請求項３】
前記蛍光体膜が、放電容器を構成するガラス管の内周面全域に形成されてなり、
当該蛍光体膜においては、前記第１の蛍光体層が、前記第２の蛍光体層よりもガラス管側に位置されるよう積層されていることを特徴とする請求項１に記載の外部電極型蛍光ランプ。
【請求項４】
前記蛍光体膜が、放電容器を構成するガラス管の内周面全域に形成されてなり、
当該蛍光体膜においては、前記第１の蛍光体層が前記第２の蛍光体層よりもガラス管側に位置され、かつ、当該第２の蛍光体層が前記第３の蛍光体層よりもガラス管側に位置されるよう積層されていることを特徴とする請求項２に記載の外部電極型蛍光ランプ。
【請求項５】
前記蛍光体膜は、厚みが１５〜２０μｍであることを特徴とする請求項３または請求項４に記載の外部電極型蛍光ランプ。
【請求項６】
前記蛍光体膜が、放電容器を構成するガラス管の内周面の一部領域に形成され、当該ガラス管の内周面における蛍光体膜が形成されていないアパーチャ部から光が出射され、
当該蛍光体膜においては、前記第２の蛍光体層が、前記第１の蛍光体層よりもガラス管側に位置されるよう積層されていることを特徴とする請求項１に記載の外部電極型蛍光ランプ。
【請求項７】
前記蛍光体膜が、放電容器を構成するガラス管の内周面の一部領域に形成され、当該ガラス管の内周面における蛍光体膜が形成されていないアパーチャ部から光が出射され、
当該蛍光体膜において、前記第３の蛍光体層が前記第２の蛍光体層よりもガラス管側に位置され、かつ、当該第２の蛍光体層が前記第１の蛍光体層よりもガラス管側に位置されるよう積層されていることを特徴とする請求項２に記載の外部電極型蛍光ランプ。
【請求項８】
前記蛍光体膜は、厚みが２０〜６０μｍであることを特徴とする請求項６または請求項７に記載の外部電極型蛍光ランプ。
【発明の詳細な説明】
【技術分野】
【０００１】
本発明は、紫外域から可視域にわたる広い波長域の連続スペクトル光が得られる外部電極型蛍光ランプに関する。
【背景技術】
【０００２】
従来、例えば分光光度計の標準光源としては、紫外光が得られるランプと可視光が得られるランプの２種が備えられ、このような分光光度計においては、これらを切り替えることにより、紫外域から可視域にわたる広い波長域の連続スペクトルについての分光分析を行っている。
【０００３】
ところで、一般的に、照明用の蛍光ランプは、３波長型蛍光ランプに見られるように、所望の可視光を放射する蛍光体を種々混合したものが蛍光体膜としてガラス管の内周面などに設けられて構成されている。
また、紫外光を放射する蛍光体を用いた外部電極型蛍光ランプ（特許文献１参照。）や、４００ｎｍ付近から７００ｎｍ程度までの波長域の光が得られる蛍光ランプが知られている（特許文献２参照。）。
【先行技術文献】
【特許文献】
【０００４】
【特許文献１】特開２００２−３１３２８４号公報
【特許文献２】特開平７−１０５９１２号公報
【発明の概要】
【発明が解決しようとする課題】
【０００５】
紫外域から可視域にわたる広い波長域の連続スペクトル光が得られる蛍光ランプを作製するために、例えば、３波長型蛍光ランプの構成を応用して、例えば特許文献１に記載の蛍光体を紫外光放射用の蛍光体として、また特許文献２に記載の蛍光体を可視光放射用の蛍光体として、これらを混合して用いることが考えられる。
しかしながら、このような蛍光ランプにおいては、紫外光放射用の蛍光体から放射される紫外光が、他の可視光放射用の蛍光体を励起させる波長域に含まれるために当該可視光放射用の蛍光体に吸収されてしまう結果、紫外光について所望の発光強度が得られず、蛍光ランプから得られる連続スペクトル光が所望の強度分布を有するものにならない、という問題がある。
【０００６】
本発明は、以上のような事情に基づいてなされたものであって、その目的は、紫外光について所望の発光強度が得られ、従って紫外光から可視光にわたる波長域において所望の強度分布を有する連続スペクトル光が得られる外部電極型蛍光ランプを提供することにある。
【課題を解決するための手段】
【０００７】
本発明の外部電極型蛍光ランプは、少なくとも紫外域から可視域にわたる波長域の連続スペクトル光を放射する蛍光体膜が設けられてなる外部電極型蛍光ランプであって、
前記蛍光体膜が、波長域λ0 （ａ）の光で励起されて波長域λ1 （ａ）の光を放射する第１の蛍光体層と、波長域λ1 （ａ）の少なくとも一部を含む波長域λ0 （ｂ）の光で励起されて波長域λ1 （ｂ）の光を放射する第２の蛍光体層とを含み、
前記蛍光体膜において、前記第１の蛍光体層および前記第２の蛍光体層が、当該第２の蛍光体層から放射される蛍光が前記第１の蛍光体層を通過して外部に出射される状態に積層されていることを特徴とする。
【０００８】
本発明の外部電極型蛍光ランプは、少なくとも紫外域から可視域にわたる波長域の連続スペクトル光を放射する蛍光体膜が設けられてなる外部電極型蛍光ランプであって、
前記蛍光体膜が、波長域λ0 （ａ）の光で励起されて波長域λ1 （ａ）の光を放射する第１の蛍光体層と、波長域λ1 （ａ）の少なくとも一部を含む波長域λ0 （ｂ）の光で励起されて波長域λ1 （ｂ）の光を放射する第２の蛍光体層と、波長域λ1 （ｂ）の少なくとも一部を含む波長域λ0 （ｃ）の光で励起されて波長域λ1 （ｃ）の光を放射する第３の蛍光体層とを含み、
前記蛍光体膜において、前記第１の蛍光体層、前記第２の蛍光体層および前記第３の蛍光体層が、当該第３の蛍光体層から放射される蛍光が前記第２の蛍光体層を通過して外部に出射されると共に、当該第２の蛍光体層から放射される蛍光が前記第１の蛍光体層を通過して外部に出射される状態に積層されていることを特徴とする。
【０００９】
本発明の外部電極型蛍光ランプにおいては、前記蛍光体膜が、放電容器を構成するガラス管の内周面全域に形成されてなり、
当該蛍光体膜においては、前記第１の蛍光体層が、前記第２の蛍光体層よりもガラス管側に位置されるよう積層された構成とすることができる。
【００１０】
本発明の外部電極型蛍光ランプにおいては、前記蛍光体膜が、放電容器を構成するガラス管の内周面全域に形成されてなり、
当該蛍光体膜においては、前記第１の蛍光体層が前記第２の蛍光体層よりもガラス管側に位置され、かつ、当該第２の蛍光体層が前記第３の蛍光体層よりもガラス管側に位置されるよう積層された構成とすることができる。
【００１１】
これらの外部電極型蛍光ランプにおいては、前記蛍光体膜は、厚みが１５〜２０μｍであることが好ましい。
【００１２】
また、本発明の外部電極型蛍光ランプにおいては、前記蛍光体膜が、放電容器を構成するガラス管の内周面の一部領域に形成され、当該ガラス管の内周面における蛍光体膜が形成されていないアパーチャ部から光が出射され、
当該蛍光体膜においては、前記第２の蛍光体層が、前記第１の蛍光体層よりもガラス管側に位置されるよう積層された構成とすることができる。
【００１３】
また、本発明の外部電極型蛍光ランプにおいては、前記蛍光体膜が、放電容器を構成するガラス管の内周面の一部領域に形成され、当該ガラス管の内周面における蛍光体膜が形成されていないアパーチャ部から光が出射され、
当該蛍光体膜において、前記第３の蛍光体層が前記第２の蛍光体層よりもガラス管側に位置され、かつ、当該第２の蛍光体層が前記第１の蛍光体層よりもガラス管側に位置されるよう積層された構成とすることができる。
【００１４】
これらのアパーチャ部を持つ外部電極型蛍光ランプにおいては、前記蛍光体膜は、厚みが２０〜６０μｍであることが好ましい。
【発明の効果】
【００１５】
本発明の外部電極型蛍光ランプにおいては、第１の蛍光体層と当該第１の蛍光体層からの蛍光によって励起されて第１の蛍光体層よりも長波長の波長域の光を放射する第２の蛍光体層とが、第２の蛍光体層からの蛍光が第１の蛍光体層を通過して外部に出射される状態において積層されている。すなわち、放射される蛍光が短波長である蛍光体層ほど、光を出射させる部位に近い位置に配置されているために、第１の蛍光体層から放射される蛍光が第２の蛍光体層に入射されて吸収されることが極力抑制された状態とされている。従って、本発明の外部電極型蛍光ランプによれば、紫外光について所望の発光強度が得られ、その結果、紫外域から可視域にわたる波長域において所望の強度分布を有する連続スペクトル光が得られる。
【図面の簡単な説明】
【００１６】
【図１】本発明の第１の実施の形態に係る外部電極型蛍光ランプの構成の一例を模式的に示す説明用断面図である。
【図２】図１の外部電極型蛍光ランプにおける第１の蛍光体層の励起に係る波長域および蛍光発光に係る波長域、第２の蛍光体層の励起に係る波長域および蛍光発光に係る波長域、並びに、第３の蛍光体層の励起に係る波長域および蛍光発光に係る波長域の関係を示す概略図である。
【図３】本発明の第２の実施の形態に係る外部電極型蛍光ランプの構成の一例を模式的に示す説明用断面図である。
【図４】実施例１に係る外部電極型蛍光ランプから得られる光のスペクトルである。
【図５】比較例１に係る外部電極型蛍光ランプの構成の一例を模式的に示す説明用断面図である。
【図６】比較例１に係る外部電極型蛍光ランプから得られる光のスペクトルである。
【発明を実施するための形態】
【００１７】
以下、本発明について具体的に説明する。
【００１８】
＜第１の実施の形態＞
本発明の第１の実施の形態に係る外部電極型蛍光ランプは、少なくとも紫外域から可視域にわたる波長域の連続スペクトル光を放射する蛍光体膜が設けられ、さらにアパーチャ部が形成されたものである。
【００１９】
図１は、本発明の第１の実施の形態に係る外部電極型蛍光ランプの構成の一例を模式的に示す説明用断面図である。
この外部電極型蛍光ランプ１０は、具体的には、両端が気密に封止されて放電容器が構成される、透光性の誘電材料であるガラスよりなる直管状のガラス管１２を備え、当該ガラス管１２の外周面上に、ガラス管１２を挟んで離間する一対の帯状の外部電極１４，１４が、ガラス管１２の管軸方向に沿って配設されており、ガラス管１２の内周面には、蛍光体膜１１が周方向における一部分を除いて形成されており、この蛍光体膜１１が形成されていない一部分により、光出射用のアパーチャ部１９が形成されている。さらに、ガラス管１２の内部空間である放電空間Ｓには、希ガスよりなる発光ガスが封入されている。
図１において、１６，１６は、外部電極１４，１４に電気的に接続される図示しない給電部以外を被覆する保護膜であって、例えばガラスペーストを焼成することにより、形成されるものである。
【００２０】
蛍光体膜１１は、図２に示されるように、波長域λ0 （ａ）の光で励起されてこれよりも長波長の波長域λ1 （ａ）の蛍光を放射する第１の蛍光体層１１Ａと、波長域λ1 （ａ）の少なくとも一部を含む波長域λ0 （ｂ）の光で励起されてこれよりも長波長の波長域λ1 （ｂ）の蛍光を放射する第２の蛍光体層１１Ｂと、波長域λ1 （ａ）の少なくとも一部および波長域λ1 （ｂ）の少なくとも一部を含む波長域λ0 （ｃ）の光で励起されてこれよりも長波長の波長域λ1 （ｃ）の蛍光を放射する第３の蛍光体層１１Ｃの３層を有する。
そして、蛍光体膜１１は、これらの３層が、第３の蛍光体層１１Ｃからの蛍光が第２の蛍光体層１１Ｂおよび第１の蛍光体層１１Ａを通過して外部に出射されると共に、第２の蛍光体層１１Ｂからの蛍光が第１の蛍光体層１１Ａを通過して外部に出射される状態、具体的には、ガラス管１２の内周面上に、第３の蛍光体層１１Ｃ、第２の蛍光体層１１Ｂ、第１の蛍光体層１１Ａの順に積層された状態とされている。
【００２１】
蛍光体膜１１の第１の蛍光体層１１Ａは、例えば励起に係る波長域λ0 （ａ）が１００〜１８０ｎｍ、蛍光発光に係る波長域λ1 （ａ）が１８０〜３００ｎｍである短波長域の光を放射するものとされる。
この短波長域の光を放射する第１の蛍光体層１１Ａを構成する蛍光体材料としては、例えばＬａＰＯ4 ：Ｐｒ、ＹＰＯ4 ：Ｐｒ、ＹＰＯ4 ：Ｎｄ、ＬａＰＯ4 ：Ｎｄなどを用いることができる。これらは１種単独で、または２種以上を組み合わせて用いることができる。
この第１の蛍光体層１１Ａの厚みは、例えば５〜２０μｍとされる。
【００２２】
蛍光体膜１１の第２の蛍光体層１１Ｂは、例えば励起に係る波長域λ0 （ｂ）が１００〜２８０ｎｍ、蛍光発光に係る波長域λ1 （ｂ）が３００〜４２０ｎｍである中間波長域の光を放射するものとされる。
この中間波長域の光を放射する第２の蛍光体層１１Ｂを構成する蛍光体材料としては、例えばＬａＰＯ4 ：Ｃｅ、Ｃｅ0.8 （Ｍｇ0.8 ，Ｂａ0.1 ）Ａｌ11Ｏ18.6、ＹＰＯ4 ：Ｃｅなどを用いることができる。これらは１種単独で、または２種以上を組み合わせて用いることができる。
この第２の蛍光体層１１Ｂの厚みは、例えば５〜２０μｍとされる。
【００２３】
蛍光体膜１１の第３の蛍光体層１１Ｃは、例えば励起に係る波長域λ0 （ｃ）が１００〜３８０ｎｍ、蛍光発光に係る波長域λ1 （ｃ）が４００〜８００ｎｍである長波長域の光を放射するものとされる。
この長波長域の光を放射する第３の蛍光体層１１Ｃを構成する蛍光体材料としては、例えばＢａＭｇＡｌ10Ｏ17：Ｅｕ（ＢＡＭ）、ＺｎＳｉＯ4 ：Ｍｎ、ＹＡＧ：Ｃｅなどを用いることができる。これらは１種単独で、または２種以上を組み合わせて用いることができる。
この第３の蛍光体層１１Ｃの厚みは、例えば５〜２０μｍとされる。
【００２４】
この蛍光体膜１１は、厚みが例えば１５〜６０μｍとされる。
【００２５】
〔蛍光体膜の形成方法〕
このような蛍光体膜１１は、具体的には、第３の蛍光体層１１Ｃを形成すべき蛍光体材料をガラス管１２の内周面上に塗布、乾燥させて第３の蛍光体層１１Ｃとなる塗布層を形成し、これの上に第２の蛍光体層１１Ｂを形成すべき蛍光体材料を塗布、乾燥させて第２の蛍光体層１１Ｂとなる塗布層を形成し、さらにこれの上に第１の蛍光体層１１Ａを形成すべき蛍光体材料を塗布、乾燥させて第１の蛍光体層１１Ａとなる塗布層を形成し、３つの塗布層の積層体におけるアパーチャ部となるべき部分を除去した後、焼成することにより、形成することができる。
【００２６】
ガラス管１２を構成する材料は、蛍光体膜１１から発せられる波長域の光を透過させることができるものであって、使用する波長帯に合わせたガラス管を選択して用いればよく、具体的には、例えば合成石英ガラス、石英ガラス、オゾンレス石英ガラス、酸化セリウムコーティングの石英ガラス、紫外線透過ガラス、軟質ガラス、ホウケイ酸ガラス、アルミノケイ酸ガラスなどを用いることができる。
【００２７】
外部電極１４，１４を構成する材料は、導電性のものであれば特に制限されるものではなく、例えば、金、銀、ニッケル、カーボン、金パラジウム、銀パラジウム、白金、アルミニウムなどを好適に用いることができ、ガラス管１２の外周面にテープ状金属を貼付したり、導電性ペーストをスクリーン印刷して焼成したりすることにより、形成することができる。
【００２８】
ガラス管１２の内部に封入される希ガス（封入ガス）としては、例えばＸｅガス、Ｋｒガス、Ａｒガス、Ｎｅガスまたはそれらの混合ガスなどが挙げられ、封入圧は、例えば封入ガスがＸｅガスである場合、５０〜５００Ｔｏｒｒとすることが好ましい。ＮｅガスおよびＸｅガスの混合ガスであってその質量比がＮｅガス：Ｘｅガス＝７：３である場合、３００〜６００Ｔｏｒｒとすることが好ましい。
【００２９】
この外部電極型蛍光ランプ１０においては、外部電極１４，１４間に高周波電圧が印加されると、誘電材料からなるガラス管１２を介して放電空間Ｓ内にエキシマ放電が発生し、このエキシマ放電により真空紫外光が発生する。
この真空紫外光によって蛍光体膜１１を構成する第１の蛍光体層１１Ａ、第２の蛍光体層１１Ｂおよび第３の蛍光体層１１Ｃが励起され、それぞれ、波長域λ1 （ａ）、波長域λ1 （ｂ）、波長域λ1 （ｃ）の蛍光が発光される。
そして、第１の蛍光体層１１Ａにおいて発光された光のうち、放電空間Ｓに向かって放射された光が、アパーチャ部１９を介して外部電極型蛍光ランプ１０から出射され、第２の蛍光体層１１Ｂにおいて発光された光のうち、放電空間Ｓに向かって放射された光が、第１の蛍光体層１１Ａを通過し、アパーチャ部１９を介して外部電極型蛍光ランプ１０から出射され、さらに、第３の蛍光体層１１Ｃにおいて発光された光のうち、放電空間Ｓに向かって放射された光が、第２の蛍光体層１１Ｂおよび第１の蛍光体層１１Ａをこの順に通過し、アパーチャ部１９を介して外部電極型蛍光ランプ１０から出射され、これにより、外部電極型蛍光ランプ１０から、図１の矢印方向に所期の連続スペクトル光が出射される。
【００３０】
以上のような外部電極型蛍光ランプ１０においては、第１の蛍光体層１１Ａと、当該第１の蛍光体層１１Ａを透過したエキシマ放電による真空紫外光および当該第１の蛍光体層１１Ａからの蛍光によって励起されて第１の蛍光体層１１Ａよりも長波長の波長域の光を放射する第２の蛍光体層１１Ｂとが、第２の蛍光体層１１Ｂからの蛍光が第１の蛍光体層１１Ａを通過して外部に出射される状態において積層されると共に、第２の蛍光体層１１Ｂと、当該第２の蛍光体層１１Ｂを透過したエキシマ放電による真空紫外光および当該第２の蛍光体層１１Ｂからの蛍光によって励起されて第２の蛍光体層１１Ｂよりも長波長の波長域の光を放射する第３の蛍光体層１１Ｃとが、第３の蛍光体層１１Ｃからの蛍光が第２の蛍光体層１１Ｂを通過して外部に出射される状態において積層されている。
すなわち、放射される蛍光が短波長である蛍光体層ほど、光を出射させるアパーチャ部１９に近い位置に配置されているために、第１の蛍光体層１１Ａからの蛍光が第２の蛍光体層１１Ｂおよび第３の蛍光体層１１Ｃに入射されて吸収されることが極力抑制されると共に、第２の蛍光体層１１Ｂからの蛍光が第３の蛍光体層１１Ｃに入射されて吸収されることが極力抑制された状態とされている。
従って、この外部電極型蛍光ランプ１０によれば、紫外光について所望の発光強度が得られ、その結果、紫外域から可視域にわたる波長域において所望の強度分布を有する連続スペクトル光が得られる。
【００３１】
本発明の第１の実施の形態における外部電極型蛍光ランプ１０においては、上記の実施の形態に限られず、種々の変更を加えることができる。
例えば、この外部電極型蛍光ランプ１０の蛍光体膜１１は、短波長域の光を放射する第１の蛍光体層１１Ａ、中間波長域の光を放射する第２の蛍光体層１１Ｂおよび長波長域の光を放射する第３の蛍光体層１１Ｃが積層された３層構成のものに限定されず、互いに異なる波長域の光を放射する２層の蛍光体層が積層されてなるものであってもよい。このような構成の蛍光体膜を有する外部電極型蛍光ランプにおいては、当該蛍光体膜における２層の蛍光体層のうち、長波長域の光を放射する蛍光体層が、短波長域の光を放射する蛍光体層よりもガラス管側に積層されるよう、構成されていればよい。
【００３２】
＜第２の実施の形態＞
本発明の第２の実施の形態に係る外部電極型蛍光ランプは、少なくとも紫外域から可視域にわたる波長域の連続スペクトル光を放射する蛍光体膜が設けられてなるものであって、アパーチャ部が形成されておらず、ガラス管の内周面全域に蛍光体膜が形成されてなる構成のものである。この外部電極型蛍光ランプは、第１の実施の形態に係る外部電極型蛍光ランプと、蛍光体膜における蛍光体層の積層順位と光の放射方向とが逆転配置されたものである。
【００３３】
図３は、本発明の第２の実施の形態に係る外部電極型蛍光ランプの構成の一例を模式的に示す説明用断面図である。
この外部電極型蛍光ランプ２０は、具体的には、両端が気密に封止されて放電容器が構成される、透光性の誘電材料であるガラスよりなる直管状のガラス管２２を備え、ガラス管２２の内周面の全域に、蛍光体膜２１が形成されている。当該ガラス管２２の外周面上には、ガラス管２２を挟んで離間する一対の帯状の外部電極２４，２４が、ガラス管２２の管軸方向に沿って配設されると共に、ガラス管２２の内部空間である放電空間Ｓには、希ガスよりなる発光ガスが封入されている。
図３において、２６，２６は、外部電極２４，２４に電気的に接続される図示しない給電部以外を被覆する保護膜であって、例えばガラスペーストを焼成することにより、形成されるものである。
【００３４】
蛍光体膜２１は、短波長域の光を放射する第１の蛍光体層２１Ａ、中間波長域の光を放射する第２の蛍光体層２１Ｂおよび長波長域の光を放射する第３の蛍光体層２１Ｃの３層を有する。これらの第１の蛍光体層２１Ａ、第２の蛍光体層２１Ｂおよび第３の蛍光体層２１Ｃは、それぞれ、第１の実施の形態に係る第１の蛍光体層１１Ａ、第２の蛍光体層１１Ｂおよび第３の蛍光体層１１Ｃと同様の波長特性を有するものである。
そして、蛍光体膜２１は、これらの３層が、第３の蛍光体層２１Ｃからの蛍光が第２の蛍光体層２１Ｂおよび第１の蛍光体層２１Ａを通過して外部に出射されると共に、第２の蛍光体層２１Ｂからの蛍光が第１の蛍光体層２１Ａを通過して外部に出射される状態、具体的には、ガラス管２２の内周面上に、第１の蛍光体層２１Ａ、第２の蛍光体層２１Ｂ、第３の蛍光体層２１Ｃの順に積層された状態とされている。
【００３５】
短波長域の光を放射する第１の蛍光体層２１Ａを構成する蛍光体材料、中間波長域の光を放射する第２の蛍光体層２１Ｂを構成する蛍光体材料、長波長域の光を放射する第３の蛍光体層２１Ｃを構成する蛍光体材料としては、それぞれ第１の実施の形態において挙げた材料と同じものを用いることができる。
【００３６】
第１の蛍光体層２１Ａの厚みは、例えば３〜１０μｍとされる。
また、第２の蛍光体層２１Ｂの厚みは、例えば１〜５μｍとされる。
また、第３の蛍光体層２１Ｃの厚みは、例えば１〜５μｍとされる。
さらに、これらの第１の蛍光体層２１Ａ、第２の蛍光体層２１Ｂおよび第３の蛍光体層２１Ｃが積層された蛍光体膜２１は、厚みが例えば１５〜２０μｍとされる。
【００３７】
〔蛍光体膜の形成方法〕
このような蛍光体膜２１は、具体的には、第１の蛍光体層２１Ａを形成すべき蛍光体材料をガラス管２２の内周面上に塗布、乾燥させて第１の蛍光体層２１Ａとなる塗布層を形成し、これの上に第２の蛍光体層２１Ｂを形成すべき蛍光体材料を塗布、乾燥させて第２の蛍光体層２１Ｂとなる塗布層を形成し、さらにこれの上に第３の蛍光体層２１Ｃを形成すべき蛍光体材料を塗布、乾燥させて第３の蛍光体層２１Ｃとなる塗布層を形成した後、焼成することにより、形成することができる。
【００３８】
ガラス管２２を構成する材料、外部電極を構成する材料、ガラス管２２の内部に封入される希ガス（封入ガス）としては、第１の実施の形態において挙げたものと同じものを用いることができる。
【００３９】
この外部電極型蛍光ランプ２０においては、一対の外部電極間に高周波電圧が印加されると、誘電材料からなるガラス管２２を介して放電空間Ｓ内にエキシマ放電が発生し、このエキシマ放電により真空紫外光が発生する。
この真空紫外光によって蛍光体膜２１を構成する第１の蛍光体層２１Ａ、第２の蛍光体層２１Ｂおよび第３の蛍光体層２１Ｃが励起され、それぞれ、波長域λ1 （ａ）、波長域λ1 （ｂ）、波長域λ1 （ｃ）の蛍光が発光される。
そして、第１の蛍光体層２１Ａにおいて発光された光は、ガラス管２２を介して外部電極型蛍光ランプ２０から出射され、第２の蛍光体層２１Ｂにおいて発光された光は、第１の蛍光体層２１Ａを通過してガラス管２２を介して外部電極型蛍光ランプ２０から出射され、さらに、第３の蛍光体層２１Ｃにおいて発光された光は、第２の蛍光体層２１Ｂおよび第１の蛍光体層２１Ａをこの順に通過し、ガラス管２２を介して外部電極型蛍光ランプ２０から出射され、これにより、外部電極型蛍光ランプ２０から、周方向に所期の連続スペクトル光が出射される。
【００４０】
以上のような外部電極型蛍光ランプ２０によれば、第１の実施の形態に係る外部電極型蛍光ランプ１０と同様の効果を得ることができる。
【００４１】
本発明の第２の実施の形態における外部電極型蛍光ランプ２０においては、上記の実施の形態に限られず、種々の変更を加えることができる。
例えば、この外部電極型蛍光ランプ２０の蛍光体膜２１は、短波長域の光を放射する第１の蛍光体層２１Ａ、中間波長域の光を放射する第２の蛍光体層２１Ｂおよび長波長域の光を放射する第３の蛍光体層２１Ｃが積層された３層構成のものに限定されず、互いに異なる波長域の光を放射する２層の蛍光体層が積層されてなるものであってもよい。このような構成の蛍光体膜を有する外部電極型蛍光ランプにおいては、当該蛍光体膜における２層の蛍光体層のうち、短波長域の光を放射する蛍光体層が、長波長域の光を放射する蛍光体層よりもガラス管側に積層されるよう、構成されていればよい。
【実施例】
【００４２】
以下、本発明の具体的な実施例について説明するが、本発明はこれらに限定されるものではない。
【００４３】
＜実施例１＞
図１に示す構成に従って、本発明に係る外部電極型蛍光ランプ（１０）を作製した。
すなわち、まず、下記の第１の蛍光体層（１１Ａ）に係る蛍光体材料を、ニトロセルロース入りの酢酸ブチルと混合して、スラリー〔Ａ〕を調製した。同様にして、それぞれ、下記の第２の蛍光体層（１１Ｂ）に係る蛍光体材料、下記の第３の蛍光体層（１１Ｃ）に係る蛍光体材料を用いてスラリー〔Ｂ〕、〔Ｃ〕を調製した。
次いで、ガラス管（１２）の内周面に、スラリー〔Ｃ〕を塗布、乾燥させ、このスラリー〔Ｃ〕に係る塗布層上にスラリー〔Ｂ〕を塗布、乾燥させ、さらにスラリー〔Ｂ〕に係る塗布層上にスラリー〔Ａ〕を塗布、乾燥させて３つの塗布層の積層体を形成し、アパーチャ部（１９）となる部分を切り取って除去した後、約７００〜１０００℃で焼成することにより蛍光体膜（１１）を形成し、ガラス管（１２）の外周面に外部電極（１４，１４）を印刷、焼成した後、保護膜（１６，１６）を印刷、焼成し、ガラス管（１２）の端部を閉じ、６００℃程度で加熱排気後、封入ガスを導入し封じ切り、端子板を外部電極（１４）の端部にハンダにより接続し、端子板にリード線をハンダ付けすることにより、外部電極型蛍光ランプ（１０）を作製した。
この外部電極型蛍光ランプ（１０）から得られる光のスペクトルを測定した。結果を図４に示す。
【００４４】
この外部電極型蛍光ランプの具体的な構成は次の通りである。
［１］ガラス管（１２）：材質；石英ガラス、外径；φ１０ｍｍ、全長；４５０ｍｍ、肉厚；０．５ｍｍ
［２］蛍光体膜（１１）：厚み；３０μｍ、アパーチャ部；７０°±１０°
［３］第１の蛍光体層（１１Ａ）：
・蛍光体材料；ＹＰＯ4 ：Ｎｄ、ＬａＰＯ4 ：Ｐｒ、ＹＰＯ4 ：Ｐｒ（質量比１：１：１）
・励起に係る波長域：１００〜１８０ｎｍ
・蛍光発光に係る波長域：１８０〜３００ｎｍ
［４］第２の蛍光体層（１１Ｂ）：
・蛍光体材料；ＬａＰＯ4 ：Ｃｅ、Ｃｅ0.8 （Ｍｇ0.8 ，Ｂａ0.1 ）Ａｌ11Ｏ18.6（質量比１：１）
・励起に係る波長域：１００〜２８０ｎｍ
・蛍光発光に係る波長域：３００〜４２０ｎｍ
［５］第３の蛍光体層（１１Ｃ）：
・蛍光体材料；ＢａＭｇＡｌ10Ｏ17：Ｅｕ（ＢＡＭ）、ＺｎＳｉＯ4 ：Ｍｎ（質量比１：１）
・励起に係る波長域：１００〜３８０ｎｍ
・蛍光発光に係る波長域：４００〜８００ｎｍ
［６］封入ガス：種類；Ｘｅガス、封入圧；５０〜５００Ｔｏｒｒ
［７］外部電極：材質；Ａｇ＋フリットガラス、幅；４ｍｍ、全長；４１０ｍｍ
【００４５】
〔比較例１〕
図５に示す構成に従って、比較用の外部電極型蛍光ランプ（３０）を作製した。
具体的には、実施例１において、第１の蛍光体層の蛍光体材料、第２の蛍光体層の蛍光体材料および第３の蛍光体層の蛍光体材料（ただし、ＺｎＳｉＯ4 ：Ｍｎの代わりにＬａＰＯ4 ：Ｔｂを使用）をすべて混合したスラリーを塗布して１層構成の蛍光体膜（３１）を形成させたことの他は同様にして、図５に示す比較用の外部電極型蛍光ランプ（３０）を作製した。なお、図５においては、図１に示す外部電極型蛍光ランプと同一の構成部材には、便宜上、同一の符号が付してある。
この外部電極型蛍光ランプ（３０）から得られる光のスペクトルを測定した。結果を図６に示す。
【００４６】
図４および図６のスペクトルから明らかなように、蛍光体材料をすべて混合した構成を有する外部電極型蛍光ランプ（３０）においては、本発明の外部電極型蛍光ランプ（１０）に比べて、紫外域の発光強度が低いことがわかる。これは、紫外光を放射する蛍光体が、当該紫外光を励起光とする他の蛍光体と混合されているためにこれに吸収されてしまったためと考えられる。
【００４７】
＜実施例２＞
実施例１において、第１の蛍光体層（１１Ａ）を形成させなかったことの他は同様にして、外部電極型蛍光ランプを作製した。
すなわち、まず、下記の第２の蛍光体層に係る蛍光体材料を、ニトロセルロース入りの酢酸ブチルと混合して、スラリー〔Ｂ〕を調製した。同様にして、下記の第３の蛍光体層に係る蛍光体材料を用いてスラリー〔Ｃ〕を調製した。
次いで、ガラス管の内周面に、スラリー〔Ｃ〕を塗布、乾燥させ、このスラリー〔Ｃ〕に係る塗布層上にスラリー〔Ｂ〕を塗布、乾燥させて２つの塗布層の積層体を形成し、アパーチャ部となる部分を切り取って除去した後、約７００〜１０００℃で焼成することにより蛍光体膜を形成し、ガラス管の外周面に外部電極を印刷、焼成した後、保護膜を印刷、焼成し、ガラス管の端部を閉じ、６００℃程度で加熱排気後、封入ガスを導入し封じ切り、端子板を外部電極の端部にハンダにより接続し、端子板にリード線をハンダ付けすることにより、外部電極型蛍光ランプを作製した。
【００４８】
この外部電極型蛍光ランプの具体的な構成は次の通りである。
［１］ガラス管：材質；石英ガラス、外径；φ１０ｍｍ、全長；４５０ｍｍ、肉厚；０．５ｍｍ
［２］蛍光体膜：厚み；３０μｍ、アパーチャ部；７０°±１０°
［３］第２の蛍光体層：
・蛍光体材料；ＬａＰＯ4 ：Ｃｅ、Ｃｅ0.8 （Ｍｇ0.8 ，Ｂａ0.1 ）Ａｌ11Ｏ18.6（質量比１：１）
・励起に係る波長域：１００〜２８０ｎｍ
・蛍光発光に係る波長域：３００〜４２０ｎｍ
［４］第３の蛍光体層：
・蛍光体材料；ＢａＭｇＡｌ10Ｏ17：Ｅｕ（ＢＡＭ）、ＺｎＳｉＯ4 ：Ｍｎ（質量比１：１）
・励起に係る波長域：１００〜３８０ｎｍ
・蛍光発光に係る波長域：４００〜８００ｎｍ
［５］封入ガス：種類；Ｘｅガス、封入圧；５０〜５００Ｔｏｒｒ
［６］外部電極：材質；Ａｇ＋フリットガラス、幅；４ｍｍ、全長；４１０ｍｍ
【００４９】
以上のような外部電極型蛍光ランプに得られる光のスペクトルを測定したところ、所期の波長域において所望の強度分布を有する連続スペクトル光が得られることが確認された。
【産業上の利用可能性】
【００５０】
本発明の外部電極型蛍光ランプは、分光光度計の標準光源として有用である。
【符号の説明】
【００５１】
１０  外部電極型蛍光ランプ
１１  蛍光体膜
１１Ａ  第１の蛍光体層
１１Ｂ  第２の蛍光体層
１１Ｃ  第３の蛍光体層
１２  ガラス管
１４  外部電極
１６  保護膜
１９  アパーチャ部
２０  外部電極型蛍光ランプ
２１  蛍光体膜
２１Ａ  第１の蛍光体層
２１Ｂ  第２の蛍光体層
２１Ｃ  第３の蛍光体層
２２  ガラス管
２４  外部電極
２６  保護膜
３０  外部電極型蛍光ランプ
３１  蛍光体膜
Ｓ  放電空間
【図１】
2012174624.tif 000003
【図３】
2012174624.tif 000004
【図４】
2012174624.tif 000005
【図５】
2012174624.tif 000006
【図６】
2012174624.tif 000007
【図２】
2012174624.tif 000008